(57)【要約】　　【課題】　金属微粒子および／または金属酸化物微粒子を含有し、これらの微粒子が高濃度でも分散性が良好で、高い透明性を有する塗膜が得られるシラン系コーティング用組成物を提供すること。　　【解決手段】　（ａ）金属微粒子および／または金属酸化物微粒子と、（ｂ）特定の構造のチタン化合物および／または（ｄ）特定の構造のオルガノシロキサンオリゴマーと、（ｃ）特定の構造のシラン化合物とを含有するコーティング用組成物。【選択図】　なし【特許請求の範囲】
【請求項１】
　（ａ）金属微粒子および／または金属酸化物微粒子、
　（ｂ）下記式（１）
　　　　　　Ｒ1mＴｉ（ＯＲ2）4-m　　　　　（１）
（式中、Ｒ1は、炭素数１〜８個の有機基を表し、複数個存在するときは同一であっても
異なっていてもよく；Ｒ2は、炭素数１〜６個のアルキル基、炭素数１〜６個のアシル基
およびフェニル基からなる群から選択される有機基を表し、複数個存在するときは同一であっても異なっていてもよく；ｍは０〜３の整数である）
で表される、チタンアルコレートおよびその誘導体、ならびに上記式（１）で表されるチタンアシレートおよびその誘導体からなる群から選択される少なくとも１種のチタン化合物、および
　（ｃ）下記式（２）
　　　　　　Ｒ3nＳｉ（ＯＲ4）4-n　　　　　（２）
（式中、Ｒ3は、炭素数１〜８個の１価の有機基を表し、複数個存在するときは同一であ
っても異なっていてもよく；Ｒ4は、炭素数１〜５個のアルキル基または炭素数１〜６個
のアシル基を表し、複数個存在するときは同一であっても異なっていてもよく；ｎは０〜３の整数である）
で表される、オルガノシランおよびその誘導体からなる群から選択される少なくとも１種のシラン化合物
を含有することを特徴とするコーティング用組成物。
【請求項２】
　（ａ）金属微粒子および／または金属酸化物微粒子、
　（ｃ）下記式（２）
　　　　　　Ｒ3nＳｉ（ＯＲ4）4-n　　　　　（２）
（式中、Ｒ3は、炭素数１〜８個の１価の有機基を表し、複数個存在するときは同一であ
っても異なっていてもよく；Ｒ4は、炭素数１〜５個のアルキル基または炭素数１〜６個
のアシル基を表し、複数個存在するときは同一であっても異なっていてもよく；ｎは０〜３の整数である）
で表される、オルガノシランおよびその誘導体からなる群から選択される少なくとも１種のシラン化合物、および
　（ｄ）Ｓｉ−Ｏ結合を有し、重量平均分子量が３００〜１００，０００であり、かつ下記式（３）
　　　　　−（Ｒ5Ｏ）p−（Ｒ6Ｏ）q−Ｒ7　　　　　（３）
（式中、Ｒ5およびＲ6は、炭素数１〜５個のアルキル基を表し、複数個存在するときは同一であっても異なっていてもよく；Ｒ7は水素原子または炭素数１〜５個のアルキル基を
表し、ｐおよびｑは、ｐ＋ｑの値が２〜５０となる数である）
で表される構造を含有するオルガノシロキサンオリゴマー
を含有することを特徴とするコーティング用組成物。
【請求項３】
　（ａ）金属微粒子および／または金属酸化物微粒子、
　（ｂ）下記式（１）
　　　　　　Ｒ1mＴｉ（ＯＲ2）4-m　　　　　（１）
（式中、Ｒ1は、炭素数１〜８個の有機基を表し、複数個存在するときは同一であっても
異なっていてもよく；Ｒ2は、炭素数１〜６個のアルキル基、炭素数１〜６個のアシル基
およびフェニル基からなる群から選択される有機基を表し、複数個存在するときは同一であっても異なっていてもよく；ｍは０〜３の整数である）
で表される、チタンアルコレートおよびその誘導体、ならびに上記式（１）で表されるチタンアシレートおよびその誘導体からなる群から選択される少なくとも１種のチタン化合物、
　（ｃ）下記式（２）
　　　　　　Ｒ3nＳｉ（ＯＲ4）4-n　　　　　（２）
（式中、Ｒ3は、炭素数１〜８個の１価の有機基を表し、複数個存在するときは同一であ
っても異なっていてもよく；Ｒ4は、炭素数１〜５個のアルキル基または炭素数１〜６個
のアシル基を表し、複数個存在するときは同一であっても異なっていてもよく；ｎは０〜３の整数である）
で表される、オルガノシランおよびその誘導体からなる群から選択される少なくとも１種のシラン化合物、および
　（ｄ）Ｓｉ−Ｏ結合を有し、重量平均分子量が３００〜１００，０００であり、かつ下記式（３）
　　　　　−（Ｒ5Ｏ）p−（Ｒ6Ｏ）q−Ｒ7　　　　　（３）
（式中、Ｒ5およびＲ6は、炭素数１〜５個のアルキル基を表し、複数個存在するときは同一であっても異なっていてもよく；Ｒ7は水素原子または炭素数１〜５個のアルキル基を
表し、ｐおよびｑは、ｐ＋ｑの値が２〜５０となる数である）
で表される構造を含有するオルガノシロキサンオリゴマー
を含有することを特徴とするコーティング用組成物。
【請求項４】
　（ｆ）触媒をさらに含有することを特徴とする請求項１〜３のいずれかに記載のコーティング用組成物。
【請求項５】
　請求項１〜４のいずれかに記載のコーティング用組成物から得られるコーティング膜。
【発明の詳細な説明】
【技術分野】
【０００１】
　本発明は、微粒子分散性が良好で、かつ高い透明性を有するコーティング膜、およびこのコーティング膜を得るためのシラン系コーティング用組成物に関する。
【背景技術】
【０００２】
　金属微粒子および／または金属酸化物微粒子を含有するコーティング材料は、光学材料、触媒材料、電子材料、センサー材料等に幅広く利用することができる。また、シラン系バインダーは有機バインダーに比較し、その優れた耐久性から、特に紫外線や高温下などでは、金属微粒子および金属酸化物微粒子のバインダーとして好適に使用されている。この金属酸化物微粒子等を含有するシラン系コーティング材料の製造方法として、
（１）金属微粒子および／または金属酸化物微粒子を相溶性の良い溶媒に微粒化、分散させ、ゾル状態とした後、シラン系バインダーと混合する方法（特許文献１）、
（２）シラン系バインダーの原料となる加水分解性シランと金属微粒子および／または金属酸化物微粒子とを混合させた後、金属微粒子および／または金属酸化物存在下で加水分解性シランを高分子量化させる方法（特許文献２）
などが挙げられる。
【０００３】
　しかしながら、これらの方法では、特に金属微粒子および／または金属酸化物微粒子の含有量が多くなると分散安定性が悪くなり、粒子が凝集して塗膜の透明性が低下することが多く、透明性を必要とする用途へ適用できない。特に金属微粒子および／または金属酸化物微粒子の含有量が２５％を超える場合に透明性の低下が顕著になる。
【特許文献１】特開平６−２５６００号公報
【特許文献２】特開２０００−２４６１１４号公報
【発明の開示】
【発明が解決しようとする課題】
【０００４】
　本発明は、上記のような従来技術に伴う問題を解決しようとするものであって、金属微粒子および／または金属酸化物微粒子を含有し、これらの微粒子の分散性が良好で、高い透明性を有するコーティング膜が得られるシラン系コーティング用組成物、およびこのコーティング用組成物から得られるコーティング膜を提供することを課題としている。
【課題を解決するための手段】
【０００５】
　本発明者は、上記問題点を解決すべく鋭意研究し、加水分解性シランと、特定の構造を有するチタン化合物および／または特定の構造を有するオルガノシロキサンオリゴマーとを含有するコーティング用組成物では、高含有量の金属微粒子および／または金属酸化物微粒子が良好に分散され、このコーティング用組成物から得られる膜厚０．２μｍの乾燥塗膜が、全光線透過率８０％以上の高い透明性を有することを見出し、発明を完成するに至った。
【０００６】
　すなわち、本発明に係る第一のコーティング用組成物は、
（ａ）金属微粒子および／または金属酸化物微粒子、
（ｂ）下記式（１）
　　　　　　Ｒ1mＴｉ（ＯＲ2）4-m　　　　　（１）
（式中、Ｒ1は、炭素数１〜８個の有機基を表し、複数個存在するときは同一であっても
異なっていてもよく；Ｒ2は、炭素数１〜６個のアルキル基、炭素数１〜６個のアシル基
およびフェニル基からなる群から選択される有機基を表し、複数個存在するときは同一であっても異なっていてもよく；ｍは０〜３の整数である）
で表される、チタンアルコレートおよびその誘導体、ならびに上記式（１）で表されるチタンアシレートおよびその誘導体からなる群から選択される少なくとも１種のチタン化合物、および
（ｃ）下記式（２）
　　　　　　Ｒ3nＳｉ（ＯＲ4）4-n　　　　　（２）
（式中、Ｒ3は、炭素数１〜８個の１価の有機基を表し、複数個存在するときは同一であ
っても異なっていてもよく；Ｒ4は、炭素数１〜５個のアルキル基または炭素数１〜６個
のアシル基を表し、複数個存在するときは同一であっても異なっていてもよく；ｎは０〜３の整数である）
で表される、オルガノシランおよびその誘導体からなる群から選択される少なくとも１種のシラン化合物
を含有することを特徴としている。
【０００７】
　また、本発明に係る第二のコーティング用組成物は、
（ａ）金属微粒子および／または金属酸化物微粒子、
（ｃ）下記式（２）
　　　　　　Ｒ3nＳｉ（ＯＲ4）4-n　　　　　（２）
（式中、Ｒ3は、炭素数１〜８個の１価の有機基を表し、複数個存在するときは同一であ
っても異なっていてもよく；Ｒ4は、炭素数１〜５個のアルキル基または炭素数１〜６個
のアシル基を表し、複数個存在するときは同一であっても異なっていてもよく；ｎは０〜３の整数である）
で表される、オルガノシランおよびその誘導体からなる群から選択される少なくとも１種のシラン化合物、および
（ｄ）Ｓｉ−Ｏ結合を有し、重量平均分子量が３００〜１００，０００であり、かつ下記式（３）
　　　　　−（Ｒ5Ｏ）p−（Ｒ6Ｏ）q−Ｒ7　　　　　（３）
（式中、Ｒ5およびＲ6は、炭素数１〜５個のアルキル基を表し、複数個存在するときは同一であっても異なっていてもよく；Ｒ7は水素原子または炭素数１〜５個のアルキル基を
表し、ｐおよびｑは、ｐ＋ｑの値が２〜５０となる数である）
で表される構造を含有するオルガノシロキサンオリゴマー
を含有することを特徴としている。
【０００８】
　さらに、本発明に係る三のコーティング用組成物は、
（ａ）金属微粒子および／または金属酸化物微粒子、
（ｂ）下記式（１）
　　　　　　Ｒ1mＴｉ（ＯＲ2）4-m　　　　　（１）
（式中、Ｒ1は、炭素数１〜８個の有機基を表し、複数個存在するときは同一であっても
異なっていてもよく；Ｒ2は、炭素数１〜６個のアルキル基、炭素数１〜６個のアシル基
およびフェニル基からなる群から選択される有機基を表し、複数個存在するときは同一であっても異なっていてもよく；ｍは０〜３の整数である）
で表される、チタンアルコレートおよびその誘導体、ならびに上記式（１）で表されるチタンアシレートおよびその誘導体からなる群から選択される少なくとも１種のチタン化合物、
（ｃ）下記式（２）
　　　　　　Ｒ3nＳｉ（ＯＲ4）4-n　　　　　（２）
（式中、Ｒ3は、炭素数１〜８個の１価の有機基を表し、複数個存在するときは同一であ
っても異なっていてもよく；Ｒ4は、炭素数１〜５個のアルキル基または炭素数１〜６個
のアシル基を表し、複数個存在するときは同一であっても異なっていてもよく；ｎは０〜３の整数である）
で表される、オルガノシランおよびその誘導体からなる群から選択される少なくとも１種
のシラン化合物、および
（ｄ）Ｓｉ−Ｏ結合を有し、重量平均分子量が３００〜１００，０００であり、かつ下記式（３）
　　　　　−（Ｒ5Ｏ）p−（Ｒ6Ｏ）q−Ｒ7　　　　　（３）
（式中、Ｒ5およびＲ6は、炭素数１〜５個のアルキル基を表し、複数個存在するときは同一であっても異なっていてもよく；Ｒ7は水素原子または炭素数１〜５個のアルキル基を
表し、ｐおよびｑは、ｐ＋ｑの値が２〜５０となる数である）
で表される構造を含有するオルガノシロキサンオリゴマー
を含有することを特徴とするコーティング用組成物。
【０００９】
　本発明に係る第一〜第三のコーティング用組成物は、（ｆ）触媒をさらに含有することが好ましい。
【００１０】
　本発明に係るコーティング膜は、前記コーティング用組成から得ることができる。
【発明の効果】
【００１１】
　本発明によると、金属微粒子および／または金属酸化物微粒子を含有するコーティング用組成物であって、金属微粒子および／または金属酸化物微粒子が高含有量であっても分散性が良く、透明性の高い塗膜が得ることができるコーティング用組成物を得ることができる。
【発明を実施するための最良の形態】
【００１２】
　まず、本発明に係るコーティング用組成物の各成分について詳細に説明する。
【００１３】
　（ａ）金属微粒子および金属酸化物微粒子：
　本発明に用いられる金属微粒子および金属酸化物微粒子（以下、これらをまとめて「微粒子（ａ）」という））は、粉末であっても、水に分散した水系のゾルもしくはコロイド、あるいはアルコールなどの極性溶媒やトルエンなどの非極性溶媒中に分散した有機溶媒系のゾルもしくはコロイドなどの形態であってもよい。微粒子（ａ）が有機溶媒系のゾルもしくはコロイドである場合、その分散性に応じて、さらに水や有機溶媒を用いて希釈してもよく、また分散性を向上させるために微粒子（ａ）の表面を処理して用いてもよい。微粒子（ａ）の形態は、塗膜の所望の特性に応じて適宜決定される。また、微粒子（ａ）がゾルあるいはコロイドの形態である場合、固形分濃度は４０重量％以下が好ましい。
【００１４】
　微粒子（ａ）の一次粒子径は２００ｎｍ以下、好ましくは１００ｎｍ以下であることが望ましい。一次粒子径が上記範囲を超えると、塗膜の透明性が低下し、膜厚０．２μｍの乾燥塗膜を形成した際の全光線透過率が８０％未満となることがある。
【００１５】
　本発明に用いられる微粒子（ａ）として、具体的には下記のような化合物が挙げられる。たとえば、ＳｒＴｉＯ3、ＦｅＴｉＯ3、ＷＯ3、ＳｎＯ2、Ｂｉ2Ｏ3、Ｉｎ2Ｏ3、ＺnＯ
、Ｆｅ2Ｏ3、ＲｕＯ2、ＣｄＯ、ＣｄＳ、ＣｄＳｅ、ＧａＰ、ＧａＡｓ、ＣｄＦｅＯ3、ＭｏＳ2、ＬａＲｈＯ3、ＧａＮ、ＣｄＰ、ＺｎＳ、ＺｎＳｅ、ＺｎＴｅ、Ｎｂ2Ｏ5、ＺｒＯ2、ＩｎＰ、ＧａＡｓＰ、ＩｎＧａＡｌＰ、ＡｌＧａＡｓ、ＰｂＳ、ＩｎＡｓ、ＰｂＳｅ
、ＩｎＳｂ、ＳｉＯ2、Ａｌ2０3、ＡｌＧａＡｓ、Ａｌ（ＯＨ）3、Ｓｂ2Ｏ5、Ｓｉ3Ｎ4、Ｓｎ−Ｉｎ2Ｏ3、Ｓｂ−Ｉｎ2Ｏ3、ＭｇＦ、ＣｅＦ3、ＣｅＯ2、３Ａｌ2Ｏ3・２ＳｉＯ2
、ＢｅＯ、ＳｉＣ、ＡｌＮ、Ｆｅ、Ｃｏ、Ｃｏ−ＦｅＯx、ＣｒＯ2、Ｆｅ4Ｎ、ＢａＴｉ
Ｏ3、ＢａＯ−Ａｌ2Ｏ3−ＳｉＯ2、Ｂａフェライト、ＳｍＣＯ5、ＹＣＯ5、ＣｅＣＯ5、
ＰｒＣＯ5、Ｓｍ2ＣＯ17、Ｎｄ2Ｆｅ14Ｂ、Ａｌ4Ｏ3、α−Ｓｉ、ＳｉＮ4、ＣｏＯ、Ｓｂ−ＳｎＯ2、Ｓｂ2Ｏ5、ＭｎＯ2、ＭｎＢ、Ｃｏ3Ｏ4、Ｃｏ3Ｂ、ＬｉＴａＯ3、ＭｇＯ、ＭｇＡｌ2Ｏ4、ＢｅＡｌ2Ｏ4、ＺｒＳｉＯ4、ＺｎＳｂ、ＰｂＴｅ、ＧｅＳｉ、ＦｅＳｉ2、
ＣｒＳｉ2、ＣｏＳｉ2、ＭｎＳｉ1.73、Ｍｇ2Ｓｉ、β−Ｂ、ＢａＣ、ＢＰ、ＴｉＢ2、ＺｒＢ2、ＨｆＢ2、Ｒｕ2Ｓｉ3、ＴｉＯ2（ルチル型、アナターゼ型）、ＴｉＯ3、ＰｂＴｉＯ3、Ａｌ2ＴｉＯ5、Ｚｎ2ＳｉＯ4、Ｚｒ2ＳｉＯ4、２ＭｇＯ2−Ａｌ2Ｏ3−５ＳｉＯ2、
Ｎｂ2Ｏ5、Ｌｉ2Ｏ−Ａｌ2Ｏ3−４ＳｉＯ2、Ｍｇフェライト、Ｎｉフェライト、Ｎｉ−Ｚｎフェライト、Ｌｉフェライト、Ｓｒフェライトが挙げられる。これらの化合物は、単独で、または２種以上を混合して使用することができ、また、これらの化合物を複合化したものを使用することもできる。さらに、これらの化合物に白金等の他の金属を担持したものや、他の元素で変性したものを使用することもできる。
【００１６】
　このような化合物のうち、アナターゼ型ＴｉＯ2は、有機物分解機能または超親水化に
よる防汚機能を有する光触媒コーティング膜を形成するために好適に用いられる。
【００１７】
　微粒子（ａ）は、コーティング用組成物中に、該組成物の全固形分に対して、１重量％〜９０重量％、好ましくは１５〜８５重量％、より好ましくは２５〜８０重量％の量で含有されることが望ましい。微粒子（ａ）の合計量が、コーティング用組成物の全固形分中に対して、上記下限未満であると微粒子（ａ）の特性が発現されないことがあり、上記上限を超えるとコーティング膜を形成する際にチョーキング等が発生し、製膜性が劣ることがある。
【００１８】
　（ｂ）チタン化合物：
　本発明に用いられるチタン化合物（ｂ）は、下記式（１）
　　　　　　Ｒ1mＴｉ（ＯＲ2）4-m　　　　　（１）
（式中、Ｒ1は、炭素数１〜８個の有機基を表し、複数個存在するときは同一であっても
異なっていてもよく；Ｒ2は、炭素数１〜６個のアルキル基、炭素数１〜６個のアシル基
およびフェニル基からなる群から選択される有機基を表し、複数個存在するときは同一であっても異なっていてもよく；ｍは０〜３の整数である）
で表される、チタンアルコレートおよびその誘導体、ならびに上記式（１）で表されるチタンアシレートおよびその誘導体からなる群から選択される少なくとも１種のチタン化合物である。
【００１９】
　チタンアルコレートの誘導体としては、前記チタンアルコレートの加水分解物、前記チタンアルコレートの縮合物、前記チタンアルコレートのキレート化合物、前記チタンアルコレートのキレート化合物の加水分解物、および前記チタンアルコレートのキレート化合物の縮合物が挙げられる。
【００２０】
　また、チタンアシレートの誘導体としては、前記チタンアシレートの加水分解物、前記チタンアシレートの縮合物、前記チタンアシレートのキレート化合物、前記チタンアシレートのキレート化合物の加水分解物、および前記チタンアシレートのキレート化合物の縮合物が挙げられる。
【００２１】
　これらのチタン化合物は、単独であっても、任意の２種以上の混合物であってもよい。
【００２２】
　上記式（１）において、Ｒ1は炭素数１〜８個の有機基であり、具体的には、
　メチル基、エチル基、ｎ−プロピル基、ｉ−プロピル基、ｎ−ブチル基、ｓｅｃ−ブチル基、ｔ−ブチル基、ｎ−ペンチル基、ｎ−ヘキシル基、ｎ−ヘプチル基、ｎ−オクチル基、２−エチルヘキシル基などのアルキル基；
　アセチル基、プロピオニル基、ブチリル基、バレリル基、ベンゾイル基、トリオイル基、カプロイル基などのアシル基；
　ビニル基、アリル基、シクロヘキシル基、フェニル基、エポキシ基、グリシジル基、（メタ）アクリルオキシ基、ウレイド基、アミド基、フルオロアセトアミド基、イソシアナ
ート基などが挙げられる。
【００２３】
　さらに、Ｒ1として、上記有機基の置換誘導体などが挙げられる。Ｒ1の置換誘導体の置換基としては、たとえば、ハロゲン原子、置換もしくは非置換のアミノ基、水酸基、メルカプト基、イソシアナート基、グリシドキシ基、３，４−エポキシシクロヘキシル基、（メタ）アクリルオキシ基、ウレイド基、アンモニウム塩基などが挙げられる。ただし、これらの置換誘導体からなるＲ1の炭素数は、置換基中の炭素原子を含めて８個以下が好ま
しい。
【００２４】
　式（１）中にＲ1が複数個存在する場合には、それぞれ同じであっても異なっていても
よい。
【００２５】
　炭素数が１〜６個のアルキル基であるＲ2として、たとえば、メチル基、エチル基、ｎ
−プロピル基、ｉ−プロピル基、ｎ−ブチル基、ｉ−ブチル基、ｓｅｃ−ブチル基、ｔ−ブチル基、ｎ−ヘキシル基、ｎ−ヘプチル基、ｎ−オクチル基、２−エチルヘキシル基などが挙げられる。
【００２６】
　また、炭素数が１〜６個のアシル基であるＲ2として、アセチル基、プロピオニル基、
ブチリル基、バレリル基、ベンゾイル基、トリオイル基、カプロイル基などが挙げられる。
【００２７】
　式（１）中にＲ2が複数個存在する場合には、それぞれ同じであっても異なっていても
よい。
【００２８】
　チタンアルコレートのキレート化合物は、前記チタンアルコレートと、β−ジケトン類、β−ケトエステル類、ヒドロキシカルボン酸、ヒドロキシカルボン酸塩、ヒドロキシカルボン酸エステル、ケトアルコールおよびアミノアルコールからなる群から選択される少なくとも１種の化合物（以下、キレート化剤ともいう）とを反応させることによって得ることができる。また、チタンアシレートのキレート化合物は前記チタンアシレートと前記キレート化剤とを反応させることによって得ることができる。これらのキレート化剤うち、β−ジケトン類またはβ−ケトエステル類が好ましく用いられる。より具体的には、アセチルアセトン、アセト酢酸メチル、アセト酢酸エチル、アセト酢酸−ｎ−プロピル、アセト酢酸−ｉ−プロピル、アセト酢酸−ｎ−ブチル、アセト酢酸−ｓｅｃ−ブチル、アセト酢酸−ｔ−ブチル、２，４−ヘキサン−ジオン、２，４−ヘプタン−ジオン、３，５−ヘプタン−ジオン、２，４−オクタン−ジオン、２，４−ノナン−ジオン、５−メチル−ヘキサン−ジオンなどが用いられる。
【００２９】
　チタンアルコレートおよびチタンアルコレートのキレート化合物として、具体的には、テトラ−ｉ−プロポキシチタニウム、テトラ−ｎ−ブトキシチタニウム、テトラ−ｔ−ブトキシチタニウム、ジ−ｉ−プロポキシ・ビス（エチルアセトアセテート）チタニウム、ジ−ｉ−プロポキシ・ビス（アセチルアセテート）チタニウム、ジ−ｉ−プロポキシ・ビス（ラクテタート）チタニウム、ジ−ｉ−プロポキシ・ビス（アセチルアセトナート）チタニウム、ジ−ｎ−ブトキシ・ビス（トリエタノールアミナート）チタニウム、ジ−ｎ−ブトキシ・ビス（アセチルアセトナート）チタニウム、テトラキス（２−エチルヘキシルオキシ）チタニウムなどが挙げられる。
【００３０】
　これらのうち、テトラ−ｉ−プロポキシチタニウム、テトラ−ｎ−ブトキシチタニウム、テトラ−ｔ−ブトキシチタニウム、ジ−ｉ−プロポキシ・ビス（アセチルアセトナート）チタニウム、ジ−ｎ−ブトキシ・ビス（アセチルアセトナート）チタニウムが好ましい。
【００３１】
　また、チタンアシレートおよびチタンアシレートのキレート化合物として、具体的には、ジヒドロキシ・チタンジブチレート、ジ−ｉ−プロポキシ・チタンジアセテート、ビス（アセチルアセトナート）・チタンジアセテート、ビス（アセチルアセトナート）・チタンジプロピオネート、ジ−ｉ−プロポキシ・チタンジプロピオネート、ジ−ｉ−プロポキシ・チタンジマロニエート、ジ−ｉ−プロポキシ・チタンジベンゾイレート、ジ−ｎ−ブトキシ・ジルコニウムジアセテート、ジ−ｉ−プロピルアルミニウムモノマロニエートなどが挙げられる。これらのうち、ジヒドロキシ・チタンジブチレート、ジ−ｉ−プロポキシ・チタンジアセテートが好ましい。
【００３２】
　チタンアルコレートの加水分解物、チタンアルコレートのキレート化合物の加水分解物、チタンアシレートの加水分解物、またはチタンアシレートのキレート化合物の加水分解物は、チタンアルコレートまたはチタンアシレートに含まれるＯＲ2基の少なくとも１個
が加水分解されていればよく、たとえば１個のＯＲ2基が加水分解されたもの、２個以上
のＯＲ2基が加水分解されたもの、あるいはこれらの混合物であってもよい。
【００３３】
　チタンアルコレートの縮合物、チタンアルコレートのキレート化合物の縮合物、チタンアシレートの縮合物、およびチタンアシレートのキレート化合物の縮合物はそれぞれ、チタンアルコレート、チタンアルコレートのキレート化合物、チタンアシレート、およびチタンアシレートのキレート化合物が加水分解して生成する加水分解物中のＴｉ−ＯＨ基が縮合してＴｉ−Ｏ−Ｔｉ結合を形成したものである。本発明では、このＴｉ−ＯＨ基がすべて縮合している必要はなく、前記縮合物は、僅かな一部のＴｉ−ＯＨ基が縮合したもの、大部分（全部を含む）のＴｉ−ＯＨ基が縮合したもの、さらには、Ｔｉ−ＯＲ基とＴｉ−ＯＨ基とが混在している縮合物の混合物なども包含する。
【００３４】
　本発明では、チタン化合物（ｂ）は、反応性をコントロールしてゲル化を抑制するために、前記縮合物を使用することがより好ましく、該縮合物の縮合度は２量体から１０量体が特に好ましい。この縮合物は、チタンアルコレート、チタンアルコレートのキレート化合物、チタンアシレート、およびチタンアシレートのキレート化合物からなる群から選択される１種のチタン化合物もしくは２種以上のチタン化合物の混合物を、予め加水分解・縮合したものを使用してもよく、あるいは市販されている縮合物を使用してもよい。また、チタンアルコレートまたはチタンアシレートの縮合物は、そのまま使用してもよく、該縮合物中に含まれるＯＲ2基の一部もしくは全部を加水分解したもの、または該縮合物を
前記キレート化剤と反応させて得られる、チタンアルコレートもしくはチタンアシレートのキレート化合物の縮合物として使用してもよい。
【００３５】
　市販されているチタンアルコレートの縮合物（２量体から１０量体）として、日本曹達（株）製のＡ−１０、Ｂ−２、Ｂ−４、Ｂ−７、Ｂ−１０等が挙げられる。
【００３６】
　このようなチタン化合物（ｂ）は、１種単独で用いても、２種以上を混合して用いてもよい。
【００３７】
　本発明に用いられるチタン化合物（ｂ）の量は、微粒子（ａ）の固形分１００重量部に対して、完全加水分解縮合物換算で１〜５０重量部、好ましくは２〜４０重量部、さらに好ましくは５〜３０重量部が好ましい。ここで、完全加水分解縮合物とは、式（１）中のＯＲ2基が１００％加水分解してＴｉ−ＯＨ基となり、さらにＴｉ−ＯＨ基が完全に縮合
してＴｉ−Ｏ−Ｔｉ構造を形成したものをいう。
【００３８】
　これらのチタン化合物（ｂ）は、微粒子（ａ）の表面に吸着、結合し、微粒子（ａ）の分散粒子径を減少させる作用や分散性を高める作用があると考えられる。
【００３９】
　（ｃ）シラン化合物：
　本発明に用いられるシラン化合物（ｃ）は、下記式（２）
　　　　　Ｒ3nＳｉ(ＯＲ4)4-n　　　　　（２）
（式中、Ｒ3は炭素数１〜８個の１価の有機基を表し、複数個存在する場合には同じであ
っても異なっていてもよく、Ｒ4は炭素数１〜５個のアルキル基または炭素数１〜６個の
アシル基を表し、複数個存在する場合には同じであっても異なっていてもよく、Ｒ3およ
びＲ4は同じであっても異なっていてもよく、ｎは０〜３の整数である）
で表される、オルガノシラン（以下、「オルガノシラン（２）」という）およびその誘導体からなる群から選択される少なくとも１種のシラン化合物である。
【００４０】
　オルガノシラン（２）の誘導体としては、オルガノシラン（２）の加水分解物およびオルガノシラン（２）の縮合物が挙げられる。
【００４１】
　本発明に用いられるシラン化合物（ｃ）は、オルガノシラン（２）、オルガノシラン（２）の加水分解物、およびオルガノシラン（２）の縮合物からなる群から選択される少なくとも１種のシラン化合物であって、これら３種のシラン化合物うち、１種のシラン化合物だけを用いてもよく、任意の２種のシラン化合物を混合して用いてもよく、または３種すべてのシラン化合物を混合して用いてもよい。
【００４２】
　上記式（２）において、Ｒ3は炭素数１〜８個の１価の有機基であり、具体的には、メ
チル基、エチル基、ｎ−プロピル基、ｉ−プロピル基、ｎ−ブチル基、ｉ−ブチル基、ｓｅｃ−ブチル基、ｔ−ブチル基、ｎ−ヘキシル基、ｎ−ヘプチル基、ｎ−オクチル基、２−エチルヘキシル基などのアルキル基；
　アセチル基、プロピオニル基、ブチリル基、バレリル基、ベンゾイル基、トリオイル基、カプロイル基などのアシル基；
　ビニル基、アリル基、シクロヘキシル基、フェニル基、エポキシ基、グリシジル基、（メタ）アクリルオキシ基、ウレイド基、アミド基、フルオロアセトアミド基、イソシアナート基などが挙げられる。
【００４３】
　さらに、Ｒ3として、上記有機基の置換誘導体などが挙げられる。Ｒ3の置換誘導体の置換基としては、たとえば、ハロゲン原子、置換もしくは非置換のアミノ基、水酸基、メルカプト基、イソシアナート基、グリシドキシ基、３，４−エポキシシクロヘキシル基、（メタ）アクリルオキシ基、ウレイド基、アンモニウム塩基などが挙げられる。ただし、これらの置換誘導体からなるＲ3の炭素数は、置換基中の炭素原子を含めて８個以下が好ま
しい。
【００４４】
　式（２）中にＲ3が複数個存在する場合には、それぞれ同じであっても異なっていても
よい。
【００４５】
　炭素数が１〜５個のアルキル基であるＲ4として、たとえば、メチル基、エチル基、ｎ
−プロピル基、ｉ−プロピル基、ｎ−ブチル基、ｓｅｃ−ブチル基、ｔ−ブチル基、ｎ−ペンチル基などを挙げることができ、炭素数１〜６のアシル基としては、たとえば、アセチル基、プロピオニル基、ブチリル基、バレリル基、カプロイル基などが挙げられる。
【００４６】
　式（２）中にＲ4が複数個存在する場合には、それぞれ同じであっても異なっていても
よい。
【００４７】
　このようなオルガノシラン（２）として、具体的には、テトラメトキシシラン、テトラエトキシシラン、テトラ−ｎ−プロポキシシラン、テトラ−ｉ−プロポキシシラン、テト
ラ−ｎ−ブトキシシランなどのテトラアルコキシシラン類；
　メチルトリメトキシシラン、メチルトリエトキシシラン、エチルトリメトキシシラン、エチルトリエトキシシラン、ｎ−プロピルトリメトキシシラン、ｎ−プロピルトリエトキシシラン、ｉ−プロピルトリメトキシシラン、ｉ−プロピルトリエトキシシラン、ｎ−ブチルトリメトキシシラン、ｎ−ブチルトリエトキシシラン、ｎ−ペンチルトリメトキシシラン、ｎ−ヘキシルトリメトキシシラン、ｎ−ヘプチルトリメトキシシラン、ｎ−オクチルトリメトキシシラン、ビニルトリメトキシシラン、ビニルトリエトキシシラン、シクロヘキシルトリメトキシシラン、シクロヘキシルトリエトキシシラン、フェニルトリメトキシシラン、フェニルトリエトキシシラン、３−クロロプロピルトリメトキシシラン、３−クロロプロピルトリエトキシシラン、３，３，３−トリフルオロプロピルトリメトキシシラン、３，３，３−トリフルオロプロピルトリエトキシシラン、３−アミノプロピルトリメトキシシラン、３−アミノプロピルトリエトキシシラン、２−ヒドロキシエチルトリメトキシシラン、２−ヒドロキシエチルトリエトキシシラン、２−ヒドロキシプロピルトリメトキシシラン、２−ヒドロキシプロピルトリエトキシシラン、３−ヒドロキシプロピルトリメトキシシラン、３−ヒドロキシプロピルトリエトキシシラン、３−メルカプトプロピルトリメトキシシラン、３−メルカプトプロピルトリエトキシシラン、３−イソシアナートプロピルトリメトキシシラン、３−イソシアナートプロピルトリエトキシシラン、３−グリシドキシプロピルトリメトキシシラン、３−グリシドキシプロピルトリエトキシシラン、２−（３，４−エポキシシクロヘキシル）エチルトリメトキシシラン、２−（３，４−エポキシシクロヘキシル）エチルトリエトキシシラン、３−（メタ）アクリルオキシプロピルトリメトキシシラン、３−（メタ）アタクリルオキシプロピルトリエトキシシラン、３−ウレイドプロピルトリメトキシシラン、３−ウレイドプロピルトリエトキシシランなどのトリアルコキシシラン類；
　ジメチルジメトキシシラン、ジメチルジエトキシシラン、ジエチルジメトキシシラン、ジエチルジエトキシシラン、ジ−ｎ−プロピルジメトキシシラン、ジ−ｎ−プロピルジエトキシシラン、ジ−ｉ−プロピルジメトキシシラン、ジ−ｉ−プロピルジエトキシシラン、ジ−ｎ−ブチルジメトキシシラン、ジ−ｎ−ブチルジエトキシシラン、ジ−ｎ−ペンチルジメトキシシラン、ジ−ｎ−ペンチルジエトキシシラン、ジ−ｎ−ヘキシルジメトキシシラン、ジ−ｎ−ヘキシルジエトキシシラン、ジ−ｎ−ヘプチルジメトキシシラン、ジ−ｎ−ヘプチルジエトキシシラン、ジ−ｎ−オクチルジメトキシシラン、ジ−ｎ−オクチルジエトキシシラン、ジ−ｎ−シクロヘキシルジメトキシシラン、ジ−ｎ−シクロヘキシルジエトキシシラン、ジフェニルジメトキシシラン、ジフェニルジエトキシシランなどのジアルコキシシラン類；
　トリメチルメトキシシラン、トリメチルエトキシシラン、トリエチルメトキシシラン、トリエチルエトキシシランなどのモノアルコキシシラン類；
　メチルトリアセチルオキシシラン、ジメチルジアセチルオキシシランなどが挙げられる。
【００４８】
　これらのうち、トリアルコキシシラン類、ジアルコキシシラン類が好ましく、より好ましくは、トリアルコキシシラン類として、メチルトリメトキシシラン、メチルトリエトキシシランが望ましく、ジアルコキシシラン類として、ジメチルジメトキシシラン、ジメチルジエトキシシランが望ましい。
【００４９】
　本発明に用いられるオルガノシラン（２）は、上記オルガノシラン（２）を１種単独で用いても、２種以上を混合して用いてもよい。たとえば、トリアルコキシシランのみ、またはトリアルコキシシラン４０〜９５モル％とジアルコキシシラン６０〜５モル％との混合物が特に好ましく用いられる。ジアルコキシシランとトリアルコキシシランとを併用することにより、得られるコーティング膜が柔軟化し、耐アルカリ性を向上させることができる。
【００５０】
　本発明では、シラン化合物（ｃ）として、オルガノシラン（２）をそのまま使用してもよいが、オルガノシラン（２）の加水分解物および／または縮合物を使用することができる。
【００５１】
　オルガノシラン（２）の加水分解物は、オルガノシラン（２）に含まれる２〜４個のＯＲ4基のうちの少なくとも１個が加水分解されていればよく、たとえば、１個のＯＲ4基が加水分解されたもの、２個以上のＯＲ4基が加水分解されたもの、あるいはこれらの混合
物であってもよい。
【００５２】
　オルガノシラン（２）の縮合物は、オルガノシラン（２）が加水分解して生成する加水分解物中のシラノール基が縮合してＳｉ−Ｏ−Ｓｉ結合を形成したものである。本発明では、シラノール基がすべて縮合している必要はなく、前記縮合物は、僅かな一部のシラノール基が縮合したもの、大部分（全部を含む）のシラノール基が縮合したもの、さらには、これらの混合物などをも包含する。
【００５３】
　このようなオルガノシラン（２）の加水分解物および／または縮合物は、オルガノシラン（２）を予め加水分解・縮合させて製造することができる。また、後述するように、コーティング用組成物を調製する際に、オルガノシラン（２）と水とを加水分解・縮合させて、オルガノシラン（２）の加水分解物および／または縮合物を調製することもできる。なお、この水は、独立して添加してもよいし、微粒子（ａ）あるいは後述する（ｅ）水または有機溶媒に含有される水を使用してもよい。前記水の量は、オルガノシラン（２）１モルに対して、通常０．５〜３モル、好ましくは０．７〜２モルが望ましい。
【００５４】
　このようなオルガノシラン（２）の縮合物は、ポリスチレン換算の重量平均分子量（以下、「Ｍｗ」と表す）が、好ましくは３００〜１００，０００、より好ましくは４００〜７０，０００、特に好ましくは５００〜５０，０００の縮合物が用いられる。
【００５５】
　本発明におけるシラン化合物（ｃ）は、上記シラン化合物を調製してもよいし、市販されているシラン化合物を用いてもよい。市販されているシラン化合物としては、三菱化学（株）製のＭＫＣシリケート、コルコート社製のエチルシリケート、東レ・ダウコーニング社製のシリコンレジン、東芝シリコーン（株）製のシリコンレジン、信越化学工業（株）製のシリコンレジン、ダウコーニング・アジア（株）製のヒドロキシル基含有ポリジメチルシロキサン、日本ユニカ（株）製のシリコンオリゴマーなどが挙げられる。これらの市販されているシラン化合物は、そのまま用いてもよく、縮合させて使用してもよい。
【００５６】
　このようなシラン化合物（ｃ）は、１種単独で用いても、２種以上を混合して用いてもよい。
【００５７】
　本発明において、シラン化合物（ｃ）は、コーティング用組成物から微粒子（ａ）を除いたもののうちの固形分に対して、完全加水分解縮合物換算で２重量％以上、好ましくは５重量％以上、より好ましくは１０重量％以上の量で用いられることが望ましい。ここで、完全加水分解縮合物とは、式（２）中のＯＲ4基が１００％加水分解してＳｉ−ＯＨ基
となり、さらにＳｉ−ＯＨ基が完全に縮合してシロキサン構造を形成したものをいう。シラン化合物（ｃ）の含有率が上記下限未満であると、形成されたコーティング膜が脆く、チョーキング等が発生することがある。
【００５８】
　（ｄ）オルガノシロキサンオリゴマー：
　本発明に用いられるオルガノシロキサンオリゴマー（ｄ）は、Ｓｉ−Ｏ結合を有し、重量平均分子量が３００〜１００，０００であり、かつ、側鎖および／または末端に下記式（３）
　　　　　−(Ｒ5Ｏ)p−(Ｒ6Ｏ)q−Ｒ7　　　　　（３）
（式中、Ｒ5およびＲ6は、それぞれ独立に炭素数１〜５個のアルキル基を表し、Ｒ7は水
素原子または炭素数１〜５個のアルキル基を表し、ｐおよびｑは、それぞれ独立に、ｐ＋ｑの値が２〜５０となる数である）
で表される構造を含有する。
【００５９】
　上記式（３）で表される官能基として、ポリオキシエチレン基、ポリオキシプロピレン基、ポリ（オキシエチレン／オキシプロピレン）基などのポリオキシアルキレン基が挙げられる。オルガノシロキサンオリゴマー（ｄ）がこのような官能基を含有することにより、官能基中のポリオキシアルキレン基の部分が微粒子（ａ）に吸着しやすく、微粒子（ａ）の分散安定性が向上する。
【００６０】
　オルガノシロキサンオリゴマー（ｄ）の主鎖には、水酸基、ハロゲン原子、または炭素数１〜１５の有機基を含む官能基が置換していてもよい。
【００６１】
　前記ハロゲン原子としてフッ素、塩素などが挙げられる。
【００６２】
　炭素数１〜１５の有機基として、アルキル基、アシル基、アルコキシル基、アルコキシシリル基、ビニル基、アリル基、アセトキシル基、アセトキシシリル基、シクロアルキル基、フェニル基、グリシジル基、（メタ）アクリルオキシ基、ウレイド基、アミド基、フルオロアセトアミド基、イソシアナート基などが挙げられる。
【００６３】
　炭素数１〜１５のアルキル基としては、メチル基、エチル基、ｎ−プロピル基、ｉ−プロピル基、ｎ−ブチル基、ｉ−ブチル基、ｓｅｃ−ブチル基、ｔ−ブチル基、ｎ−ヘキシル基、ｎ−ヘプチル基、ｎ−オクチル基、ｎ−ノニル基、ｎ−デシル基、ウンデシル基、ドデシル基、トリデシル基、テトラデシル基、ヘキサデシル基、ヘプタデシル基、オクタデシル基、２−エチルヘキシル基などが挙げられる。
【００６４】
　炭素数１〜１５のアシル基としては、アセチル基、プロピオニル基、ブチリル基、バレリル基、ベンゾイル基、トルオイル基などが挙げられる。
【００６５】
　炭素数１〜１５のアルコキシル基としては、メトキシ基、エトキシ基、プロポキシ基、ブトキシ基などが挙げられる。
【００６６】
　炭素数１〜１５のアルコキシシリル基としては、メトキシシリル基、エトキシシリル基、プロポキシシリル基、ブトキシシリル基などが挙げられる。
【００６７】
　これらの基は、部分的に加水分解・縮合したものであってもよく、置換誘導体であってもよい。置換誘導体の置換基として、たとえば、ハロゲン原子、置換もしくは非置換のアミノ基、水酸基、メルカプト基、イソシアナート基、グリシドキシ基、３，４−エポキシシクロヘキシル基、（メタ）アクリルオキシ基、ウレイド基、アンモニウム塩基、ケトエステル基などが挙げられる。
【００６８】
　これらのうち、シリル基のケイ素原子が加水分解性基および／または水酸基と結合した構造を含有するオルガノシロキサンオリゴマー（ｄ）が好ましく用いられ、たとえば、クロロシランの縮合物あるいはアルコキシシランの縮合物が用いられる。このようなオルガノシロキサンオリゴマー（ｄ）は、本発明に係るコーティング組成物を硬化する際に、チタン化合物（ｂ）およびシラン化合物（ｃ）と共縮合して固定化されるため、安定なコーティング膜を得ることができる。また、オルガノシロキサンオリゴマー（ｄ）がグルシジル基を有すると基材やアンダーコート層との密着性が向上する。特に、１分子中に、シリ
ル基のケイ素原子が加水分解性基および／または水酸基と結合した構造とグルシジル基とを有するオルガノシロキサンオリゴマー（ｄ）を用いると、得られるコーティング膜が強靱になり、基材との密着性がより向上する。
【００６９】
　オルガノシロキサンオリゴマー（ｄ）のポリスチレン換算の重量平均分子量（以下「Ｍｗ」ともいう）は、３００〜１００，０００、好ましくは６００〜５０，０００、特に好ましくは１，０００〜２０，０００である。重量平均分子量が、上記下限未満では得られるコーティング膜の柔軟性が不足し、また、上記上限を超えると得られるコーティング組成物の保存安定性が低下する。
【００７０】
　本発明において、オルガノシロキサンオリゴマー（ｄ）は、単独で用いても、２種以上を混合して用いてもよい。２種以上を混合したオルガノシロキサンオリゴマー（ｄ）として、Ｍｗ＝４００〜２，８００のオルガノシロキサンオリゴマーとＭｗ＝３，０００〜５０，０００のオルガノシロキサンオリゴマーとの混合物、または異なる官能基を有する２種類のオルガノシロキサンオリゴマーの混合物が挙げられる。
【００７１】
　また、本発明では、オルガノシロキサンオリゴマー（ｄ）として、市販されているオルガノシロキサンオリゴマーを用いることができ、たとえば、東レ・ダウコーニング社製の変性シリコーンオイル、東芝シリコーン（株）製の変性シリコーンオイル、信越化学工業（株）製の変性シリコーンオイル、日本ユニカ（株）製の変性シリコンオリゴマーなどが挙げられる。これらのオルガノシロキサンオリゴマーは、そのまま使用してもよく、または縮合させて使用してもよい。
【００７２】
　本発明に用いられるオルガノシロキサンオリゴマー（ｄ）の量は、微粒子（ａ）の固形分１００重量部に対して、１〜２００重量部、好ましくは５〜１００重量部、さらに好ましくは１０〜６０重量部が望ましい。オルガノシロキサンオリゴマー（ｄ）の量が、上記下限未満であると分散安定性が劣ることがあり、上記上限を超えると形成されたコーティング膜が脆く、チョーキング等が発生することがある。
【００７３】
　（ｅ）水および／または有機溶剤：
　本発明に係るコーティング用組成物は、（ｅ）水および／または有機溶剤を含有する。有機溶剤としては、公知の有機溶剤を使用することができ、たとえば、アルコール類、芳香族炭化水素類、エーテル類、ケトン類、エステル類が挙げられる。
【００７４】
　より具体的には、アルコール類として、メタノール、エタノール、ｎ−プロピルアルコール、ｉ−プロピルアルコール、ｎ−ブチルアルコール、ｓｅｃ−ブチルアルコール、ｔ−ブチルアルコール、ｎ−ヘキシルアルコール、ｎ−オクチルアルコール、エチレングリコール、ジエチレングリコール、トリエチレングリコール、エチレングリコールモノブチルエーテル、エチレングリコールモノエチルエーテルアセテート、ジエチレングリコールモノエチルエーテル、プロピレングリコールモノメチルエーテル、プロピレンモノメチルエーテルアセテート、ジアセトンアルコールなどが挙げられ、
　芳香族炭化水素類として、ベンゼン、トルエン、キシレンなどが挙げられ、
　エーテル類として、テトラヒドロフラン、ジオキサンなどが挙げられ、
　ケトン類として、アセトン、メチルエチルケトン、メチルイソブチルケトン、ジイソブチルケトンなどが挙げられ、
　エステル類としては、酢酸エチル、酢酸プロピル、酢酸ブチル、炭酸プロピレン、乳酸メチル、乳酸エチル、乳酸ノルマルプロピル、乳酸イソプロピル、３−エトキシプロピオン酸メチル、３−エトキシプロピオン酸エチルなどが挙げられる。
【００７５】
　これらの有機溶剤は、１種単独で用いても、２種以上を混合して用いてもよい。
【００７６】
　（ｆ）触媒：
　本発明に係るコーティング組成物は、触媒（ｆ）を含有することが好ましい。本発明に用いられる触媒（ｆ）として、酸性化合物、アルカリ性化合物、塩化合物、アミン化合物、有機金属化合物および／またはその部分加水分解物（以下、有機金属化合物および／またはその部分加水分解物をまとめて、「有機金属化合物類」という）が挙げられる。
【００７７】
　前記酸性化合物として、たとえば、酢酸、塩酸、硫酸、リン酸、アルキルチタン酸、ｐ−トルエンスルホン酸、フタル酸などが挙げられ、これらのうち酢酸が好ましい。
【００７８】
　前記アルカリ性化合物として、たとえば、水酸化ナトリウム、水酸化カリウムなどが挙げられ、これらのうち水酸化ナトリウムが好ましい。
【００７９】
　前記塩化合物として、ナフテン酸、オクチル酸、亜硝酸、亜硫酸、アルミン酸、炭酸などのアルカリ金属塩などが挙げられる。
【００８０】
　前記アミン化合物として、たとえば、エチレンジアミン、ヘキサメチレンジアミン、ジエチレントリアミン、トリエチレンテトラミン、テトラエチレンペンタミン、ピペリジン、ピペラジン、ｍ−フェニレンジアミン、ｐ−フェニレンジアミン、エタノールアミン、トリエチルアミン、３−アミノプロピル・トリメトキシシラン、３−アミノプロピル・トリエトキシシラン、３−（２−アミノエチル）−アミノプロピル・トリメトキシシラン、３−（２−アミノエチル）−アミノプロピル・トリエトキシシラン、３−（２−アミノエチル）−アミノプロピル・メチル・ジメトキシシラン、３−アニリノプロピル・トリメトキシシラン、アルキルアミン塩類、四級アンモニウム塩類が挙げられる。また、エポキシ樹脂の硬化剤として用いられる各種変性アミンなどを用いることもできる。これらのうち、３−アミノプロピル・トリメトキシシラン、３−アミノプロピル・トリエトキシシラン、３−（２−アミノエチル）−アミノプロピル・トリメトキシシランが好ましい。
【００８１】
　前記有機金属化合物類としては、たとえば、下記式（４）
　　　　　Ｍ(ＯＲ8)r(Ｒ9ＣＯＣＨＣＯＲ10)s　　　　　（４）
（式中、Ｍは、ジルコニウム、チタンおよびアルミニウムからなる群からを選択される少なくとも１種の金属原子を表し、Ｒ8およびＲ9は、それぞれ独立に、エチル基、ｎ−プロピル基、ｉ−プロピル基、ｎ−ブチル基、ｓｅｃ−ブチル基、ｔ−ブチル基、ｎ−ペンチル基、ｎ−ヘキシル基、シクロヘキシル基、フェニル基などの炭素数１〜６個の１価の炭化水素基を表し、Ｒ10は、前記炭素数１〜６個の１価の炭化水素基、または、メトキシ基、エトキシ基、ｎ−プロポキシ基、ｉ−プロポキシ基、ｎ−ブトキシ基、ｓｅｃ−ブトキシ基、ｔ−ブトキシ基、ラウリルオキシ基、ステアリルオキシ基などの炭素数１〜１６個のアルコキシル基を表し、ｒおよびｓは、それぞれ独立に０〜４の整数であって、（ｒ＋ｓ）＝（Ｍの原子価）の関係を満たす）
で表される化合物（以下、「有機金属化合物（４）」という）、
　１つのスズ原子に炭素数１〜１０個のアルキル基が１〜２個結合した４価のスズの有機金属化合物（以下、「有機スズ化合物」という）、あるいは、
　これらの部分加水分解物などが挙げられる。
【００８２】
　また、有機金属化合物類として、上記したチタン化合物（ｂ）を用いることができる。
【００８３】
　有機金属化合物（４）として、たとえば、テトラ−ｎ−ブトキシジルコニウム、トリ−ｎ−ブトキシ・エチルアセトアセテートジルコニウム、ジ−ｎ−ブトキシ・ビス（エチルアセトアセテート）ジルコニウム、ｎ−ブトキシ・トリス（エチルアセトアセテート）ジルコニウム、テトラキス（ｎ−プロピルアセトアセテート）ジルコニウム、テトラキス（
アセチルアセトアセテート）ジルコニウム、テトラキス（エチルアセトアセテート）ジルコニウムなどの有機ジルコニウム化合物；
　テトラ−ｉ−プロポキシチタニウム、ジ−ｉ−プロポキシ・ビス（エチルアセトアセテート）チタニウム、ジ−ｉ−プロポキシ・ビス（アセチルアセテート）チタニウム、ジ−ｉ−プロポキシ・ビス（アセチルアセトン）チタニウムなどの有機チタン化合物；
　トリ−ｉ−プロポキシアルミニウム、ジ−ｉ−プロポキシ・エチルアセトアセテートアルミニウム、ジ−ｉ−プロポキシ・アセチルアセトナートアルミニウム、ｉ−プロポキシ・ビス（エチルアセトアセテート）アルミニウム、ｉ−プロポキシ・ビス（アセチルアセトナート）アルミニウム、トリス（エチルアセトアセテート）アルミニウム、トリス（アセチルアセトナート）アルミニウム、モノアセチルアセトナート・ビス（エチルアセトアセテート）アルミニウムなどの有機アルミニウム化合物が挙げられる。
【００８４】
　これらの有機金属化合物（４）およびその部分加水分解物のうち、トリ−ｎ−ブトキシ・エチルアセトアセテートジルコニウム、ジ−ｉ−プロポキシ・ビス（アセチルアセトナート）チタニウム、ジ−ｉ−プロポキシ・エチルアセトアセテートアルミニウム、トリス（エチルアセトアセテート）アルミニウム、あるいはこれらの部分加水分解物が好ましく用いられる。
【００８５】
　有機スズ化合物として、たとえば、
【００８６】
【化１】
2004099879.tif 000002
【００８７】
などのカルボン酸型有機スズ化合物；
【００８８】
【化２】
2004099879.tif 000003
【００８９】
などのメルカプチド型有機スズ化合物；
【００９０】
【化３】
2004099879.tif 000004
【００９１】
などのスルフィド型有機スズ化合物；
【００９２】
【化４】
2004099879.tif 000005
【００９３】
などのクロライド型有機スズ化合物；
　(Ｃ4Ｈ9)2ＳｎＯ、
　(Ｃ8Ｈ17)2ＳｎＯ
などの有機スズオキサイド；
これらの有機スズオキサイドと、シリケート、マレイン酸ジメチル、マレイン酸ジエチル、フタル酸ジオクチルなどのエステル化合物との反応生成物
などが挙げられる。
【００９４】
　このような触媒（ｆ）は、１種単独で用いても、２種以上を混合して用いてもよく、また、亜鉛化合物やその他の反応遅延剤と混合して使用することもできる。
【００９５】
　触媒（ｆ）は、本発明に係るコーティング用組成物を調製する工程で配合してもよく、また、コーティング膜を形成する工程でコーティング用組成物に配合してもよく、さらには、コーティング用組成物の調製工程とコーティング膜の形成工程との両方で配合してもよい。
【００９６】
　本発明に用いられる触媒（ｆ）の量は、シラン化合物（ｃ）中に含まれるＯＲ4基１モ
ルに対して、通常１０モル以下、好ましくは０．００１〜７モル、より好ましくは０．００１〜５モルが望ましい。触媒（ｆ）の量が上記上限を超えると、コーティング用組成物の保存安定性が低下したり、コーティング膜にクラックが発生することがある。
【００９７】
　触媒（ｆ）は、シラン化合物（ｃ）、オルガノシロキサンオリゴマー（ｄ）などの加水分解・縮合反応を促進する。したがって、触媒（ｆ）を使用することにより、たとえば、シラン化合物（ｃ）やオルガノシロキサンオリゴマー（ｄ）の重縮合反応により生成するポリシロキサン樹脂の分子量が大きくなり、得られるコーティング膜の硬化速度を向上させるとともに、強度や耐久性などに優れたコーティング膜を得ることができ、かつコーティング膜の厚膜化を図ることができ、塗装作業も容易となる。
【００９８】
　（ｇ）安定性向上剤：
　本発明に係るコーティング用組成物には、必要に応じて安定性向上剤（ｇ）を含有させることができる。本発明に用いられる安定性向上剤（ｇ）は、下記式（５）
　　　　　Ｒ11ＣＯＣＨ2ＣＯＲ12　　　　　（５）
（式中、Ｒ11は、エチル基、ｎ−プロピル基、ｉ−プロピル基、ｎ−ブチル基、ｓｅｃ−ブチル基、ｔ−ブチル基、ｎ−ペンチル基、ｎ−ヘキシル基、シクロヘキシル基、フェニル基などの炭素数１〜６個の１価の炭化水素基を表し、Ｒ12は、前記炭素数１〜６個の１
価の炭化水素基、または、メトキシ基、エトキシ基、ｎ−プロポキシ基、ｉ−プロポキシ基、ｎ−ブトキシ基、ｓｅｃ−ブトキシ基、ｔ−ブトキシ基、ラウリルオキシ基、ステアリルオキシ基などの炭素数１〜１６個のアルコキシル基を表す）
で表されるβ−ジケトン類、β−ケトエステル類、カルボン酸化合物、ジヒドロキシ化合物、アミン化合物およびオキシアルデヒド化合物からなる群から選択される少なくとも１種の化合物である。
【００９９】
　このような安定性向上剤（ｇ）として、たとえば、アセチルアセトン、アセト酢酸メチル、アセト酢酸エチル、アセト酢酸−ｎ−プロピル、アセト酢酸−ｉ−プロピル、アセト酢酸−ｎ−ブチル、アセト酢酸−ｓｅｃ−ブチル、アセト酢酸−ｔ−ブチル、ヘキサン−２，４−ジオン、ヘプタン−２，４−ジオン、ヘプタン−３，５−ジオン、オクタン−２，４−ジオン、ノナン−２，４−ジオン、５−メチルヘキサン−２，４−ジオン、マロン酸、シュウ酸、フタル酸、グリコール酸、サリチル酸、アミノ酢酸、イミノ酢酸、エチレンジアミン四酢酸、グリコール、カテコール、エチレンジアミン、２，２−ビピリジン、１，１０−フェナントロリン、ジエチレントリアミン、２−エタノールアミン、ジメチルグリオキシム、ジチゾン、メチオニン、サリチルアルデヒドなどが挙げられる。これらのうち、アセチルアセトンおよびアセト酢酸エチルが好ましい。
【０１００】
　このような安定性向上剤（ｇ）は、チタン化合物（ｂ）または触媒（ｆ）として有機金属化合物類を使用する場合に、特に好ましく用いられる。また、安定性向上剤（ｇ）は、１種単独で用いても、２種以上を混合して用いてもよい。
【０１０１】
　安定性向上剤（ｇ）を用いることによって、安定性向上剤（ｇ）が有機金属化合物類の金属原子に配位し、この配位が、シラン化合物（ｃ）やオルガノシロキサンオリゴマー（ｄ）の共縮合反応についての有機金属化合物類の促進作用を適度に調節し、得られるコーティング用組成物の保存安定性をさらに向上させることができると考えられる。
【０１０２】
　本発明に用いられる安定性向上剤（ｇ）の量は、前記有機金属化合物類の有機金属化合物１モルに対して、通常２モル以上、好ましくは３〜２０モルが望ましい。安定性向上剤（ｇ）の量が上記下限未満であると、固形分濃度が高いコーティング用組成物では、得られる組成物の保存安定性の向上効果が不充分となることがある。
【０１０３】
　（ｈ）充填剤：
　本発明に係るコーティング用組成物には、得られるコーティング膜の着色、厚膜化などのために、必要に応じて充填剤を添加、分散させることもできる。
【０１０４】
　本発明に用いられる充填剤として、非水溶性の有機顔料および無機顔料；粒子状、繊維状または鱗片状の顔料以外のセラミックス、金属または合金、ならびにこれらの金属の酸化物、水酸化物、炭化物、窒化物および硫化物などが挙げられる。
【０１０５】
　具体的には、鉄、銅、アルミニウム、ニッケル、銀、亜鉛、フェライト、カーボンブラック、ステンレス鋼、二酸化ケイ素、顔料用酸化チタン、酸化アルミニウム、酸化クロム、酸化マンガン、酸化鉄、酸化ジルコニウム、酸化コバルト、合成ムライト、水酸化アルミニウム、水酸化鉄、炭化ケイ素、窒化ケイ素、窒化ホウ素、クレー、ケイソウ土、消石灰、石膏、タルク、炭酸バリウム、炭酸カルシウム、炭酸マグネシウム、硫酸バリウム、ベントナイト、雲母、亜鉛緑、クロム緑、コバルト緑、ビリジアン、ギネー緑、コバルトクロム緑、シェーレ緑、緑土、マンガン緑、ピグメントグリーン、群青、紺青、ピグメントグリーン、岩群青、コバルト青、セルリアンブルー、ホウ酸銅、モリブデン青、硫化銅、コバルト紫、マルス紫、マンガン紫、ピグメントバイオレット、亜酸化鉛、鉛酸カルシウム、ジンクエロー、硫化鉛、クロム黄、黄土、カドミウム黄、ストロンチウム黄、チタ
ン黄、リサージ、ピグメントイエロー、亜酸化銅、カドミウム赤、セレン赤、クロムバーミリオン、ベンガラ、亜鉛白、アンチモン白、塩基性硫酸鉛、チタン白、リトポン、ケイ酸鉛、酸化ジルコン、タングステン白、鉛、亜鉛華、バンチソン白、フタル酸鉛、マンガン白、硫酸鉛、黒鉛、ボーン黒、ダイヤモンドブラック、サーマトミック黒、植物性黒、チタン酸カリウムウィスカー、二硫化モリブデンなどが挙げられる。
【０１０６】
　これらの充填材は、単独でまたは２種以上を混合して使用することができる。
【０１０７】
　充填材の使用量は、コーティング組成物の全固形分１００重量部に対して、３００重量部以下が好ましい。
【０１０８】
　（ｉ）その他の添加剤：
　本発明に係るコーティング用組成物には、必要に応じて、
　オルトギ酸メチル、オルト酢酸メチル、テトラエトキシシランなどの公知の脱水剤；
　ポリオキシエチレンアルキルエーテル、ポリオキシエチレンアルキルフェニルエーテル、ポリオキシエチレン脂肪酸エステル、ポリカルボン酸型高分子界面活性剤、ポリカルボン酸塩、ポリリン酸塩、ポリアクリル酸塩、ポリアミドエステル塩、ポリエチレングリコールなどの分散剤；
　メチルセルロース、エチルセルロース、ヒドロキシエチルセルロース、ヒドロキシプロピルセルロース、ヒドロキシプロピルメチルセルロースなどのセルロース類；
　ひまし油誘導体、フェロけい酸塩などの増粘剤；
　炭酸アンモニウム、炭酸水素アンモニウム、亜硝酸アンモニウム、水素化ホウ素ナトリウム、カルシウムアジドなどの無機発泡剤；
　アゾビスイソブチロニトリルなどのアゾ化合物、ジフェニルスルホン−３，３′−ジスルホヒドラジンなどのヒドラジン化合物、セミカルバジド化合物、トリアゾール化合物、Ｎ−ニトロソ化合物などの有機発泡剤；
　界面活性剤；
　染料などを配合することができる。
【０１０９】
　また、本発明に係る組成物のコーティング性（製膜性ともいう）をより向上させるために、レベリング剤を配合することができる。このようなレベリング剤として、たとえば、ビーエムケミー（ＢＭ−ＣＨＥＭＩＥ）社のＢＭ１０００（商品名、以下同様）、ＢＭ１１００；エフカケミカルズ社のエフカ７７２、エフカ７７７；共栄社化学（株）のフローレンシリーズ；住友スリーエム（株）のＦＣシリーズ；東邦化学（株）のフルオナールＴＦシリーズなどのフッ素系のレベリング剤；
　ビックケミー社のＢＹＫシリーズ；シュメグマン（Ｓｓｈｍｅｇｍａｎｎ）社のＳｓｈｍｅｇｏシリーズ；エフカケミカルズ社のエフカ３０、エフカ３１、エフカ３４、エフカ３５、エフカ３６、エフカ３９、エフカ８３、エフカ８６、エフカ８８などのシリコーン系のレベリング剤；
　日信化学工業（株）のカーフィノール；花王（株）のエマルゲン、ホモゲノールなどのエーテル系またはエステル系のレベリング剤が挙げられる。
【０１１０】
　このようなレベリング剤を配合することにより、コーティング膜の仕上がり外観が改善されるとともに、均一な薄膜を調製することができる。
【０１１１】
　本発明において、レベリング剤は、全組成物に対して、好ましくは０．０１〜５重量％、より好ましくは０．０２〜３重量％の量で用いられる。
【０１１２】
　レベリング剤を配合する方法は、本発明に係るコーティング用組成物を調製する工程で配合してもよく、またコーティング膜を形成する工程でコーティング用組成物に配合して
もよく、さらにはコーティング用組成物の調製工程とコーティング膜の形成工程との両方で配合してもよい。
【０１１３】
　　　　　　　　　　　　　　＜コーティング用組成物＞
　本発明に係るコーティング用組成物は、微粒子（ａ）と、チタン化合物（ｂ）および／またはオルガノシロキサンオリゴマー（ｄ）と、シラン化合物（ｃ）とを含有する組成物である。このようなコーティング用組成物は、少なくとも微粒子（ａ）、チタン化合物（ｂ）および／またはオルガノシロキサンオリゴマー（ｄ）の存在下、シラン化合物（ｃ）を加水分解・縮合させることによって製造することができる。具体的には、以下の方法が挙げられる。
【０１１４】
　（１）微粒子（ａ）がゾルの場合：
　微粒子（ａ）に、チタン化合物（ｂ）および／またはオルガノシロキサンオリゴマー（ｄ）を添加し、攪拌した後、さらにシラン化合物（ｃ）と、必要に応じて（ｅ）水および／または有機溶剤、および／または触媒（ｆ）とを添加し、加水分解・縮合させる。
【０１１５】
　（２）微粒子（ａ）が粉末の場合：
　微粒子（ａ）に、（ｅ）水および／または有機溶剤、チタン化合物（ｂ）および／またはオルガノシロキサンオリゴマー（ｄ）を添加し、たとえば分散機により分散した後、シラン化合物（ｃ）と、必要に応じて（ｅ）水および／または有機溶剤、および／または触媒（ｆ）とを添加し、加水分解・縮合させる。
【０１１６】
　上記製造方法（１）および（２）において、成分（ｂ）〜（ｆ）は、それぞれを一括添加しても、逐次添加してもよい。特に、微粒子（ａ）に対する相溶性が低い成分については、逐次添加することが好ましい。ここで、「一括添加」とは、ある１種の成分を一時に添加することをいい、「逐次添加」とは、ある１種の成分を任意の時間をかけて添加することをいう。また、成分（ｂ）〜（ｄ）は、それぞれを一括添加する場合、成分（ｂ）〜（ｄ）を一時に一括して添加してもよいが、微粒子（ａ）との相溶性を考慮して、各成分を独立して添加してもよい。
【０１１７】
　前記製造方法（２）において用いられる分散機としては、超音波分散機、ボールミル、サンドミル（ビーズミル）、ホジナイザー、超音波ホモジナイザー、ナノマイザー、プロペラミキサー、ハイシェアミキサーなどが挙げられる。
【０１１８】
　微粒子（ａ）にチタン化合物（ｂ）および／またはオルガノシロキサンオリゴマー（ｄ）を添加することによって、チタン化合物（ｂ）および／またはオルガノシロキサンオリゴマー（ｄ）が微粒子（ａ）に吸着および／または反応し、微粒子（ａ）の分散安定性が確保される。特に微粒子（ａ）の凝集力が強く分散しにくい場合には、チタン化合物（ｂ）とオルガノシロキサンオリゴマー（ｄ）とを併用することが好ましい。
【０１１９】
　また、前記製造方法（２）において、チタン化合物（ｂ）の存在下で分散機により微粒子（ａ）を分散させることによって、微粒子（ａ）の二次粒径が低下する。さらに、微粒子（ａ）が、オルガノシロキサンオリゴマー（ｄ）の前記式（３）で表される構造と吸着することによって、オルガノシロキサンオリゴマー（ｄ）中に固定化され分散安定性が確保される。
【０１２０】
　そして、シラン化合物（ｃ）を添加することによって、シラン化合物（ｃ）が結着剤の役割を果たし、微粒子（ａ）の含有量が多い場合でも、チョーキングなく製膜することができる。
【０１２１】
　本発明に係るコーティング用組成物中の全固形分濃度は、通常１〜５０重量％、好ましくは３〜４０重量％が望ましい。全固形分濃度が上記上限を超えると、保存安定性が低下することがある。
【０１２２】
　本発明に係るコーティング用組成物は、通常、使用目的に応じてさらに適宜調製することができ、たとえば、基材に製膜するコーティング膜の材料や劣化塗膜の再塗装用材料として用いることができる。
【０１２３】
　　　　　　　　　　　　　　　＜コーティング膜＞
　本発明に係るコーティング膜は、前記コーティング用組成物を、たとえば下記の基材に製膜して形成させることができる。
【０１２４】
　（基材）
　前記基材として、たとえば、鉄、アルミニウム、ステンレスなどの金属；
　セメント、コンクリート、軽量コンクリート（ＡＬＣ）、フレキシブルボード、モルタル、スレート、石膏、セラミックス、レンガなどの無機窯業系材料；
　フェノール樹脂、エポキシ樹脂、アクリル樹脂、ポリエステル、ポリカーボネート、ポリエチレン、ポリプロピレン、ＡＢＳ樹脂（アクリロニトリル−ブタジエン−スチレン樹脂）、熱可塑性ノルボルネン系樹脂などのプラスチック成型品；
　ポリエチレン、ポリプロピレン、ポリビニルアルコール、ポリカーボネート、ポリエチレンテレフタレート、ポリウレタン、ポリイミド、ポリアクリル、ポリ塩化ビニル、熱可塑性ノルボルネン系樹脂などのプラスチックフィルム；
　シリコンウエハー、石英ガラス、ガラスなどの無機材料や、木材、紙
などが挙げられる。
【０１２５】
　これらの基材は、下地調整、密着性向上、多孔質基材の目止め、平滑化、模様付けなどを目的として、予め表面処理を施してもよい。
【０１２６】
　金属系基材に対する表面処理として、研磨、脱脂、メッキ処理、クロメート処理、火炎処理、カップリング処理など；
　プラスチック系基材に対する表面処理として、ブラスト処理、薬品処理、脱脂、火炎処理、酸化処理、蒸気処理、コロナ放電処理、紫外線照射処理、プラズマ処理、イオン処理など；
　無機窯業系基材に対する表面処理として、研磨、目止め、模様付けなど；
　木質基材に対する表面処理として、研磨、目止め、防虫処理など；
　紙質基材に対する表面処理として、目止め、防虫処理など；
　劣化塗膜に対する表面処理として、ケレンなどが挙げられる。
【０１２７】
　また、基材との密着性を確保するために各種プライマーを用いてもよい。
【０１２８】
　（コーティング膜形成方法）
　本発明に係るコーティング膜を形成する方法は、たとえば、前記コーティング用組成物を基材に製膜した後、この塗膜を乾燥する方法が挙げられる。
【０１２９】
　前記コーティング用組成物を基材に製膜する方法として、たとえば、刷毛、ロールコーター、バーコーター、フローコーター、遠心コーター、超音波コーター、（マイクロ）グラビアコーターなどを用いた塗布；ディップコート；流し塗り；スプレー；スクリーンプロセス；電着；蒸着など方法が挙げられる。
【０１３０】
　これらの方法によりコーティング用組成物を基材に製膜した後、常温で乾燥することに
より、または３０〜２００℃程度の温度で通常１〜６０分間加熱して乾燥することにより、安定なコーティング膜を形成することができる。
【０１３１】
　本発明に係るコーティング用組成物を製膜すると、１回塗りの場合には乾燥膜厚０．０５〜２０μｍ程度、２回塗りの場合には乾燥膜厚０．１〜４０μｍ程度のコーティング膜を形成することができる。
【０１３２】
　＜実施例＞
　以下、本発明を実施例により説明するが、本発明は、この実施例により何ら限定されるものではない。なお、実施例および比較例中の部および％は、特に限定しない限り、重量基準とする。また、コーティング用組成物を下記の方法により評価した。
【０１３３】
　（１）保存安定性：
　コーティング用組成物をポリエチレン製ビン内に常温で１ヶ月密栓保存して、ゲル化の有無を目視により判定した。ゲル化しなかったものについて、東京計器（株）製のＢＭ型粘度計により粘度測定を行った。以下の基準に従って、コーティング用組成物の保存安定性を評価した。
【０１３４】
　◎：密閉保存前後の粘度変化率が２０％以下のもの
　○：密閉保存前後の粘度変化率が２０％を超えるもの
　×：密閉保存後、ゲルが生成したもの
　（２）透明性：
　コーティング用組成物を、ｉ−プロピルアルコールで固形分濃度５％に希釈し、石英ガラス上に、ＲＯＤ．ＮＯ．３のバーコーター（日本シーダースサービス製）で乾燥膜厚が０．２μｍになるように塗布したのち、１５０℃で１時間乾燥した。ＧＡＲＤＮＥＲ社製のヘイズ試験器（haze−gard　plus　illuminant　CIE−C）を用いてコーティング膜の全光線透過率を測定した。下記基準にしたがってコーティング膜の透明性を評価した。
【０１３５】
　◎：全光線透過率が８０％を超えるもの
　○：全光線透過率が６０〜８０％のもの
　×：全光線透過率が６０％未満のもの
　（３）密着性：
　上記透明性試験において作製したコーティング膜について、ＪＩＳ　Ｋ５４００の碁盤目テスト（升目１００個）に準拠して、テープ剥離試験を３回実施し、剥離しなかった升目数の平均値により評価した。
【０１３６】
　（４）光触媒作用による超親水化：
　上記透明性試験において作製したコーティング膜に、１.０ｍＷ／ｃｍ2のブラックライト蛍光灯を用いて７２時間光照射した後、水の接触角を測定した。
【実施例１】
【０１３７】
　微粒子（ａ）としてアナターゼ型の酸化チタン６０部、チタン化合物（ｂ）としてテトラｎ−ブトキシチタンの１０量体（日本曹達（株）製、商品名：Ｂ−１０）３２部、シラン化合物（ｃ）としてメチルトリメトキシシラン２００部とγ−メタクリロキシプロピルトリメトキシシラン４１部、および有機溶剤（ｅ）としてイソプロピルアルコール４４部を容器に入れ、０．３ｍｍジルコニアビーズ３００部を加えてビーズミルにより１５００ｒｐｍで１時間攪拌・分散した。有機溶剤（ｅ）としてｉ−プロピルアルコール５７７部を添加し、ビーズを除去した後、触媒（ｆ）としてジ−ｉ−プロポキシ・エチルアセトアセテートアルミニウム１０部、水（ｅ）５０部を添加し、６０℃で４時間加熱攪拌し、固形分濃度約２０％のコーティング組成物Ａを得た。得られた組成物Ａの保存安定性は◎、
塗膜の透明性は◎、剥離しなかった升目の平均値は１００個、水の接触角は４度であった。
【実施例２】
【０１３８】
　微粒子（ａ）としてイソプロピルアルコールに分散した固形分濃度約２０％のルチル型の酸化チタン３００部、オルガノシロキサンオリゴマー（ｄ）としアルコキシシリル基／ポリ（オキシエチレン／オキシプロピレン）基含有ジメチルシロキサンオリゴマー（日本ユニカー（株）製のＭＡＣ２１０１）２９部、シラン化合物（ｃ）としてメチルトリメトキシシラン２００部とγ−グリシドキシプロピルトリメトキシシラン１９部、および有機溶剤（ｅ）としてイソプロピルアルコール４１３部を容器に入れ、室温で１時間攪拌後、触媒（ｆ）としてジ−ｉ−プロポキシ・エチルアセトアセテートアルミニウム１０部、水（ｅ）４３部を添加し、６０℃で４時間加熱攪拌し、固形分濃度約２０％のコーティング組成物Ｂを得た。得られた組成物Ｂの保存安定性は◎、塗膜の透明性は◎、剥離しなかった升目の平均値は１００個であった。
【実施例３】
【０１３９】
　微粒子（ａ）として白色導電性酸化チタン（ＳｎＯ2／Ｓｂ被覆ＴｉＯ2）６０部、チタン化合物（ｂ）としてテトラｉ−プロポキシチタンの１０量体（日本曹達（株）製のＡ−１０）３２部、シラン化合物（ｃ）としてメチルトリメトキシシラン２００部とジメチルジメトキシシラン４７部、および有機溶剤（ｅ）としてイソプロピルアルコール４４部を容器に入れ、０．３ｍｍジルコニアビーズ３００部を加えてビーズミルにより１５００ｒｐｍで１時間攪拌・分散した。有機溶剤（ｅ）としてｉ−プロピルアルコール５６７部を添加し、ビーズを除去した後、触媒（ｆ）としてジ−ｉ−プロポキシ・エチルアセトアセテートアルミニウム１０部、水（ｅ）５０部を添加し、６０℃で４時間加熱攪拌し、固形分濃度約２０％のコーティング組成物Ｃを得た。得られた組成物Ｃの保存安定性は◎、塗膜の透明性は◎、剥離しなかった升目の平均値は１００個であった。
【実施例４】
【０１４０】
　微粒子（ａ）として酸化セリウム８０部、チタン化合物（ｂ）としてテトラｎ−ブトキシチタンの７量体（日本曹達（株）製のＢ−７）４２部、シラン化合物（ｃ）としてメチルトリメトキシシラン１３４部、オルガノシロキサンオリゴマー（ｄ）としてアルコキシシリル基／ポリ（オキシエチレン／オキシプロピレン）基含有ジメチルシロキサンオリゴマー（日本ユニカー（株）製のＭＡＣ２１０１）３６部、および有機溶剤（ｅ）としてイソプロピルアルコール５７部を容器に入れ、０．３ｍｍジルコニアビーズ４００部を加えてビーズミルにより１５００ｒｐｍで１時間攪拌・分散した。有機溶剤（ｅ）としてｉ−プロピルアルコール６１０部を添加し、ビーズを除去した後、触媒（ｆ）としてジ−ｉ−プロポキシ・エチルアセトアセテートアルミニウム１０部、水（ｅ）として３０部を添加し、６０℃で４時間加熱攪拌し、固形分濃度約２０％のコーティング組成物Ｄを得た。得られた組成物Ｄの保存安定性は◎、塗膜の透明性は◎、剥離しなかった升目の平均値は１００個であった。
【実施例５】
【０１４１】
　微粒子（ａ）として酸化ジルコニウム８０部、チタン化合物（ｂ）としてジ−ｎ−ブトキシ・ビス（アセチルアセトナート）チタニウム４２部、シラン化合物（ｃ）としてメチルトリメトキシシラン１３４部、オルガノシロキサンオリゴマー（ｄ）としてアルコキシシリル基／ポリ（オキシエチレン／オキシプロピレン）基含有ジメチルシロキサンオリゴマー（日本ユニカー（株）製のＭＡＣ２１０１）３６部、および有機溶剤（ｅ）としてイソプロピルアルコール５７部を容器に入れ、０．３ｍｍジルコニアビーズ４００部を加えてビーズミルにより１５００ｒｐｍで１時間攪拌・分散した。有機溶剤（ｅ）としてｉ−プロピルアルコール５７７部を添加し、ビーズを除去した後、触媒（ｆ）としてジ−ｉ−
プロポキシ・エチルアセトアセテートアルミニウム１０部、水（ｅ）３０部を添加し、６０℃で４時間加熱攪拌し、固形分濃度約２０％のコーティング組成物Ｅを得た。得られた組成物Ｅの保存安定性は◎、塗膜の透明性は◎、剥離しなかった升目の平均値は１００個であった。
【実施例６】
【０１４２】
　微粒子（ａ）としてアナターゼ型の酸化チタン１２０部、チタン化合物（ｂ）としてテトラｎ−ブトキシチタンの１０量体（日本曹達（株）製のＢ−１０）２８部、シラン化合物（ｃ）としてメチルトリメトキシシラン６４部、オルガノシロキサンオリゴマー（ｄ）としてアルコキシシリル基／ポリ（オキシエチレン／オキシプロピレン）基含有ジメチルシロキサンオリゴマー（日本ユニカー（株）製のＭＡＣ２１０１）３６部、および有機溶剤（ｅ）としてプロピレングリコールモノプロピルエーテル７２部を容器に入れ、０．３ｍｍジルコニアビーズ５００部を加えてビーズミルにより１５００ｒｐｍで１時間攪拌・分散した。有機溶剤（ｅ）としてｉ−プロピルアルコール６６０部を添加し、ビーズを除去した後、触媒（ｆ）としてジ−ｉ−プロポキシ・エチルアセトアセテートアルミニウム５部、水（ｅ）１５部を添加し、６０℃で４時間加熱攪拌し、固形分濃度約２０％のコーティング組成物Ｆを得た。得られた組成物Ｆの保存安定性は◎、塗膜の透明性は◎、剥離しなかった升目の平均値は１００個、水の接触角は２度であった。
【実施例７】
【０１４３】
　微粒子（ａ）としてアナターゼ型の酸化チタン１４０部、チタン化合物（ｂ）としてテトラｎ−ブトキシチタンの１０量体（日本曹達（株）製のＢ−１０）２８部、シラン化合物（ｃ）としてメチルトリメトキシシラン３１部とγ−メタクリロキシプロピルトリメトキシシラン１５部、オルガノシロキサンオリゴマー（ｄ）としてアルコキシシリル基／ポリ（オキシエチレン／オキシプロピレン）基含有ジメチルシロキサンオリゴマー（日本ユニカー（株）製のＭＡＣ２１０１）２４部、および有機溶剤（ｅ）としてイソプロピルアルコール７２部を容器に入れ、０．３ｍｍジルコニアビーズ６００部を加えてビーズミルにより１５００ｒｐｍで１時間攪拌・分散した。有機溶剤（ｅ）としてｉ−プロピルアルコール６８０部を添加し、ビーズを除去した後、触媒（ｆ）としてジ−ｉ−プロポキシ・エチルアセトアセテートアルミニウム４部、水（ｅ）１０部を添加し、６０℃で４時間加熱攪拌し、固形分濃度約２０％のコーティング組成物Ｇを得た。得られた組成物Ｇの保存安定性は◎、塗膜の透明性は◎、剥離しなかった升目の平均値は１００個、水の接触角は２度であった。
【０１４４】
　＜比較例＞
　微粒子（ａ）としてアナターゼ型の酸化チタン６０部、シラン化合物（ｃ）としてメチルトリメトキシシラン２００部とγ−メタクリロキシプロピルトリメトキシシラン４１部、および有機溶剤（ｅ）としてイソプロピルアルコール４４部を容器に入れ、０．３ｍｍジルコニアビーズ３００部を加えてビーズミルにより１５００ｒｐｍで１時間攪拌・分散した。有機溶剤（ｅ）としてｉ−プロピルアルコール５４５部を添加し、ビーズを除去した後、触媒（ｆ）としてジ−ｉ−プロポキシ・エチルアセトアセテートアルミニウム１０部、水（ｅ）５０部を添加し、６０℃で４時間加熱攪拌し、固形分濃度約２０％のコーティング組成物ａを得た。得られた組成物ａの保存安定性は非常に悪く、静置１時間後で分離、沈降した（保存安定性：×）。塗膜の透明性は×であった。
【産業上の利用可能性】
【０１４５】
　本発明に係るコーティング用組成物を用いて形成される塗膜は、透明性の高く、光学材料、触媒材料、電子材料、センサー材料、光触媒材料など幅広い分野に利用することができる。